【事件の表示】
　特許第６５７６６５７号発明「光学ガラスおよび光学素子」の特許異議申立事件について、次のとおり決定する。
【結　論】
　特許第６５７６６５７号の特許請求の範囲を、令和　３年　１月２８日付け手続補正書により補正された令和　２年　８月１１日付けの訂正請求書に添付した前記手続補正書による補正後の訂正特許請求の範囲のとおり、訂正後の請求項〔１〜８〕について訂正することを認める。
　特許第６５７６６５７号の請求項１〜５、７、８に係る特許を維持する。
　特許第６５７６６５７号の請求項６に係る特許についての特許異議の申立てを却下する。
【理　由】
第１　手続の経緯
　特許第６５７６６５７号（以下、「本件特許」という。）に係る出願は、平成２７年　３月１７日を出願日として特許出願され、令和　１年　８月３０日にその請求項１〜８に係る発明について特許権の設定登録がされ、同年　９月１８日に特許掲載公報が発行され、その後、全請求項に係る特許に対して、令和　２年　３月１７日付けで特許異議申立人　石田祥子（以下、「申立人」という。）により、甲第１〜３号証を添付して特許異議の申立てがされ、同年　６月１０日付けで当審より取消理由が通知され、その指定期間内である同年　８月１１日付けで、特許権者より意見書の提出及び訂正の請求（以下、「本件訂正請求」という。）がされ、同年　９月１５日付けで、特許権者より本件訂正請求の訂正請求書（以下、「訂正請求書」という。）についての手続補正書（方式）が提出され、同年１１月　２日付けで、申立人より意見書（以下、「申立人意見書」という。）が提出され、同年１２月２２日付けで当審より訂正拒絶理由が通知され、その指定期間内である令和　３年　１月２８日付けで、特許権者より意見書及び訂正請求書についての手続補正書が提出されたものである。
第２　本件訂正請求による訂正の適否
１　訂正請求書の補正の適否
　本件訂正請求の訂正請求書は、令和　３年　１月２８日付け手続補正書により補正されたので、当該補正の適否について検討する。
（１）補正の内容
　令和　３年　１月２８日付け手続補正書による補正の内容は、同日付けの意見書の記載も参酌すると、全体として以下のア〜ウの補正事項に集約されるものである。
ア　訂正請求書の「７　請求の理由」「（２）訂正事項」の「訂正事項６」を以下のとおりに補正する。
「
カ　訂正事項６
　請求項６を以下のとおり訂正する。
【請求項６】（訂正前）
　Ｌ２が１２７．７９以上である、請求項４または５に記載の光学ガラス。
【請求項６】（訂正後）
　
（削除）
イ　訂正請求書の「７　請求の理由」「（２）訂正事項」に「訂正事項７」として以下の訂正事項を加える。
「
キ　訂正事項７
　請求項７を以下のとおり訂正する。
【請求項７】（訂正前）
　請求項１〜６のいずれかに記載の光学ガラスからなる精密プレス成形用プリフォーム。
【請求項７】（訂正後）
　請求項１〜
５
ウ　訂正請求書の「７　請求の理由」「（２）訂正事項」に「訂正事項８」として以下の訂正事項を加える。
「
ク　訂正事項８
　請求項８を以下のとおり訂正する。
【請求項８】（訂正前）
　請求項１〜６のいずれかに記載の光学ガラスからなる光学素子。
【請求項８】（訂正後）
　請求項１〜
５
　なお、前記ア〜ウの補正に合わせて「訂正特許請求の範囲」も補正後のものが添付されている。
（２）補正の適否
　前記（１）アの補正は、訂正事項６を、請求項６を削除するものに変更する補正であり、前記（１）イ、ウの補正は、前記（１）アの補正に伴って、請求項７及び８における他の請求項の引用を整合させるために、訂正事項を追加する補正であり、「訂正特許請求の範囲」の補正は、前記（１）ア〜ウの補正に伴って記載事項を整合させるための補正であり、いずれの補正も訂正請求書の要旨を変更するものには該当しない。
　したがって、令和　３年　１月２８日付け手続補正書による訂正請求書の補正は認められるものである。　
２　訂正の内容
　前記１（２）のとおり、令和　３年　１月２８日付け手続補正書による訂正請求書の補正は認められたので、本件訂正請求の要旨は、前記手続補正書による補正後の訂正特許請求の範囲のとおり、訂正後の請求項１〜８について訂正することを求めるものであり、その訂正（以下、「本件訂正」という。）の内容は、以下の訂正事項からなるものである（当審注：下線は訂正箇所であり、当審が付与した。）。
（１）訂正事項１
　本件訂正前の特許請求の範囲の請求項１に
「【請求項１】
　ＮＷＦ１に対するＲＥ１の比［ＲＥ１／ＮＷＦ１］が０．３５以上、
　ＲＥ１に対するＨＲ１の比［ＨＲ１／ＲＥ１］が０．３３以下、
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０５以上であり、
　Ｇｄ２Ｏ３の含有量が１質量％以上であり、
　アッベ数νｄが３９．０以上４５．０以下、前記アッベ数νｄと、屈折率ｎｄとが下記（１）式を満たす光学ガラス：
ｎｄ≧２．２３５−０．０１×νｄ ・・・ （１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝[２×Ｂ２Ｏ３／Ｍ（Ｂ２Ｏ３）]＋[ＳｉＯ２／Ｍ（ＳｉＯ２）]＋[２×Ａｌ２Ｏ３／Ｍ（Ａｌ２Ｏ３）]
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］
であり、上記各ガラス成分の含有量は質量％表示による値である。」
と記載されているのを、
「【請求項１】
　ＮＷＦ１に対するＲＥ１の比［ＲＥ１／ＮＷＦ１］が０．３５以上、
　ＲＥ１に対するＨＲ１の比［ＨＲ１／ＲＥ１］が０．３
１
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０５以上であり、
　Ｇｄ２Ｏ３の含有量が１質量％以上であり、
　
Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下であり、
　アッベ数νｄが３９．
５
ｎｄ≧２．２３５−０．０１×νｄ ・・・ （１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝[２×Ｂ２Ｏ３／Ｍ（Ｂ２Ｏ３）]＋[ＳｉＯ２／Ｍ（ＳｉＯ２）]＋[２×Ａｌ２Ｏ３／Ｍ（Ａｌ２Ｏ３）]
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］
であり、上記各ガラス成分の含有量は質量％表示による値である。」
に訂正する（請求項１の記載を引用する請求項７〜８も同様に訂正する。）。
（２）訂正事項２
　本件訂正前の特許請求の範囲の請求項２に
「【請求項２】
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．９９以下である、請求項１に記載の光学ガラス。」
と記載されているのを
「【請求項２】
　ＮＷＦ１に対するＲＥ１の比［ＲＥ１／ＮＷＦ１］が０．３５以上、
　ＲＥ１に対するＨＲ１の比［ＨＲ１／ＲＥ１］が０．３
１
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０５以上であり、
　Ｇｄ２Ｏ３の含有量が１質量％以上であり、
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．
８０
　
Ｌ１が０．９５以上であり、
　アッベ数νｄが３９．
５
ｎｄ≧２．２３５−０．０１×νｄ ・・・ （１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝[２×Ｂ２Ｏ３／Ｍ（Ｂ２Ｏ３）]＋[ＳｉＯ２／Ｍ（ＳｉＯ２）]＋[２×Ａｌ２Ｏ３／Ｍ（Ａｌ２Ｏ３）]
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］
であり、上記各ガラス成分の含有量は質量％表示による値である。」
に訂正する（請求項２の記載を引用する請求項７〜８も同様に訂正する。）。
（３）訂正事項３
　本件訂正前の特許請求の範囲の請求項３に
「【請求項３】
　Ｌ１が０．８５以上である、請求項１または２に記載の光学ガラス。」
と記載されているのを
「【請求項３】
　ＮＷＦ１に対するＲＥ１の比［ＲＥ１／ＮＷＦ１］が０．３５以上、
　ＲＥ１に対するＨＲ１の比［ＨＲ１／ＲＥ１］が０．３
１
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０
８
　Ｇｄ２Ｏ３の含有量が１質量％以上であり、
　
Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下であり、
　Ｌ１が０．
９
　アッベ数νｄが３９．
５
ｎｄ≧２．２３５−０．０１×νｄ ・・・ （１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝[２×Ｂ２Ｏ３／Ｍ（Ｂ２Ｏ３）]＋[ＳｉＯ２／Ｍ（ＳｉＯ２）]＋[２×Ａｌ２Ｏ３／Ｍ（Ａｌ２Ｏ３）]
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］
であり、上記各ガラス成分の含有量は質量％表示による値である。」
に訂正する（請求項３の記載を引用する請求項７〜８も同様に訂正する。）。
（４）訂正事項４
　本件訂正前の特許請求の範囲の請求項４に
「【請求項４】
　ＮＷＦ２に対するＲＥ２の比［ＲＥ２／ＮＷＦ２］が０．３５以上、
　ＲＥ２に対するＨＲ２の比［ＨＲ２／ＲＥ２］が０．３３以下、
　Ｎｂ５＋およびＴａ５＋の含有量の合計に対するＮｂ５＋の含有量のカチオン比［Ｎｂ５＋／（Ｎｂ５＋＋Ｔａ５＋）］が３／４以上、
　Ｄ２に対するＲＥ２の比［ＲＥ２／Ｄ２］が０．９０以上、
　ＮＷＦ２およびＲＥ２の合計に対するＬ２の比［Ｌ２／（ＮＷＦ２＋ＲＥ２）］が１．０５以上、
　Ｇｄ３＋の含有量が１カチオン％以上であり、である酸化物ガラスであり、
　アッベ数νｄが３９．０以上４５．０以下、前記アッベ数νｄと、屈折率ｎｄとが下記（１）式を満たす光学ガラスである：
ｎｄ≧２．２３５−０．０１×νｄ ・・・ （１）
　但し、
ＮＷＦ２は、Ｂ３＋、Ｓｉ４＋およびＡｌ３＋の合計含有量、
ＲＥ２は、Ｌａ３＋、Ｇｄ３＋、Ｙ３＋およびＹｂ３＋の合計含有量、
ＨＲ２は、Ｎｂ５＋、Ｔｉ４＋、Ｗ６＋およびＢｉ３＋の合計含有量、
Ｄ２＝（Ｌｉ＋＋Ｎａ＋＋Ｋ＋）×６＋Ｚｎ２＋、
Ｌ２＝（１０×Ｌｉ＋）＋（８×Ｎａ＋）＋（４×Ｋ＋）＋（４×Ｚｎ＋）＋Ｍｇ２＋＋（２×Ｃａ２＋）＋（２×Ｓｒ２＋）＋（２×Ｂａ２＋）＋Ｂ３＋＋Ｎｂ５＋＋Ｔｉ４＋＋４×Ｗ６＋＋（４×Ｂｉ３＋）＋Ｔａ５＋−（２×Ｓｉ４＋）−Ａｌ３＋−（２×Ｚｒ４＋）−Ｌａ３＋−Ｇｄ３＋−Ｙ３＋−Ｙｂ３＋、
であり、上記各ガラス成分の含有量はカチオン％表示による値である。」
と記載されているのを
「【請求項４】
　ＮＷＦ２に対するＲＥ２の比［ＲＥ２／ＮＷＦ２］が０．３５以上、
　ＲＥ２に対するＨＲ２の比［ＨＲ２／ＲＥ２］が０．３
１
　Ｎｂ５＋およびＴａ５＋の含有量の合計に対するＮｂ５＋の含有量のカチオン比［Ｎｂ５＋／（Ｎｂ５＋＋Ｔａ５＋）］が３／４以上、
　Ｄ２に対するＲＥ２の比［ＲＥ２／Ｄ２］が０．９０以上、
　ＮＷＦ２およびＲＥ２の合計に対するＬ２の比［Ｌ２／（ＮＷＦ２＋ＲＥ２）］が１．０５以上、
　Ｇｄ３＋の含有量が１カチオン％以上であり、
　
Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下
　アッベ数νｄが３９．
５
ｎｄ≧２．２３５−０．０１×νｄ ・・・ （１）
　但し、
ＮＷＦ２は、Ｂ３＋、Ｓｉ４＋およびＡｌ３＋の合計含有量、
ＲＥ２は、Ｌａ３＋、Ｇｄ３＋、Ｙ３＋およびＹｂ３＋の合計含有量、
ＨＲ２は、Ｎｂ５＋、Ｔｉ４＋、Ｗ６＋およびＢｉ３＋の合計含有量、
Ｄ２＝（Ｌｉ＋＋Ｎａ＋＋Ｋ＋）×６＋Ｚｎ２＋、
Ｌ２＝（１０×Ｌｉ＋）＋（８×Ｎａ＋）＋（４×Ｋ＋）＋（４×Ｚｎ＋）＋Ｍｇ２＋＋（２×Ｃａ２＋）＋（２×Ｓｒ２＋）＋（２×Ｂａ２＋）＋Ｂ３＋＋Ｎｂ５＋＋Ｔｉ４＋＋４×Ｗ６＋＋（４×Ｂｉ３＋）＋Ｔａ５＋−（２×Ｓｉ４＋）−Ａｌ３＋−（２×Ｚｒ４＋）−Ｌａ３＋−Ｇｄ３＋−Ｙ３＋−Ｙｂ３＋、
であり、上記各ガラス成分の含有量はカチオン％表示による値である。」
に訂正する（請求項４の記載を引用する請求項７〜８も同様に訂正する。）。
（５）訂正事項５
　本件訂正前の特許請求の範囲の請求項５に
「【請求項５】
　Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．９９以下である、請求項４に記載の光学ガラス。」
と記載されているのを
「【請求項５】
　ＮＷＦ２に対するＲＥ２の比［ＲＥ２／ＮＷＦ２］が０．３５以上、
　ＲＥ２に対するＨＲ２の比［ＨＲ２／ＲＥ２］が０．３
１
　Ｎｂ５＋およびＴａ５＋の含有量の合計に対するＮｂ５＋の含有量のカチオン比［Ｎｂ５＋／（Ｎｂ５＋＋Ｔａ５＋）］が３／４以上、
　Ｄ２に対するＲＥ２の比［ＲＥ２／Ｄ２］が０．９０以上、
　ＮＷＦ２およびＲＥ２の合計に対するＬ２の比［Ｌ２／（ＮＷＦ２＋ＲＥ２）］が１．０５以上、
　Ｇｄ３＋の含有量が１カチオン％以上であり、
　Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．
８０
　
Ｌ２が８２．１２以上であり、
　アッベ数νｄが３９．
５
ｎｄ≧２．２３５−０．０１×νｄ ・・・ （１）
　但し、
ＮＷＦ２は、Ｂ３＋、Ｓｉ４＋およびＡｌ３＋の合計含有量、
ＲＥ２は、Ｌａ３＋、Ｇｄ３＋、Ｙ３＋およびＹｂ３＋の合計含有量、
ＨＲ２は、Ｎｂ５＋、Ｔｉ４＋、Ｗ６＋およびＢｉ３＋の合計含有量、
Ｄ２＝（Ｌｉ＋＋Ｎａ＋＋Ｋ＋）×６＋Ｚｎ２＋、
Ｌ２＝（１０×Ｌｉ＋）＋（８×Ｎａ＋）＋（４×Ｋ＋）＋（４×Ｚｎ＋）＋Ｍｇ２＋＋（２×Ｃａ２＋）＋（２×Ｓｒ２＋）＋（２×Ｂａ２＋）＋Ｂ３＋＋Ｎｂ５＋＋Ｔｉ４＋＋４×Ｗ６＋＋（４×Ｂｉ３＋）＋Ｔａ５＋−（２×Ｓｉ４＋）−Ａｌ３＋−（２×Ｚｒ４＋）−Ｌａ３＋−Ｇｄ３＋−Ｙ３＋−Ｙｂ３＋、
であり、上記各ガラス成分の含有量はカチオン％表示による値である。」
に訂正する（請求項５の記載を引用する請求項７〜８も同様に訂正する。）。
（６）訂正事項６
　特許請求の範囲の請求項６を削除する。
（７）訂正事項７
　本件訂正前の特許請求の範囲の請求項７に
「【請求項７】
　請求項１〜６のいずれかに記載の光学ガラスからなる精密プレス成形用プリフォーム。」
と記載されているのを
「【請求項７】
　請求項１〜
５
に訂正する。
（８）訂正事項８
　本件訂正前の特許請求の範囲の請求項８に
「【請求項８】
　請求項１〜６のいずれかに記載の光学ガラスからなる光学素子。」
と記載されているのを
「【請求項８】
　請求項１〜
５
に訂正する。
（９）一群の請求項について
　訂正前の請求項２〜３は、いずれも訂正前の請求項１を引用するものであり、訂正前の請求項５〜６は、いずれも訂正前の請求項４を引用するものであり、訂正前の請求項７〜８は、いずれも訂正前の請求項１、４を引用するものであるから、訂正前の請求項１〜８は一群の請求項であり、本件訂正による特許請求の範囲の訂正は、一群の請求項１〜８について請求されたものである。
２　訂正の目的の適否、新規事項の有無、及び特許請求の範囲の拡張・変更の存否 
（１）訂正事項１について 
　訂正事項１による訂正は、訂正前の請求項１において、「ＲＥ１に対するＨＲ１の比［ＨＲ１／ＲＥ１］」が「０．３３以下」であったのを、本件特許明細書の【００６９】の記載に基づいて「０．３１以下」として、その上限値を減縮し、訂正前の請求項１に、本件特許明細書の【０１２４】の記載に基づいて、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下」である、との発明特定事項を追加し、更に、訂正前の請求項１において、「アッベ数νｄ」が「３９．０以上４５．０以下」であったのを、本件特許明細書の【００４５】の記載に基づいて「３９．５以上４５．０以下」として、その下限値を減縮するものであるから、特許法第１２０条の５第２項ただし書第１号に掲げる特許請求の範囲の減縮を目的とするものであり、願書に添付した明細書、特許請求の範囲又は図面に記載した事項の範囲内の訂正といえ、また、カテゴリーや対象、目的を変更するものではないから、特許請求の範囲を拡張し、又は変更するものには該当しない。
（２）訂正事項２について
　訂正事項２による訂正は、訂正前の請求項２が請求項１を引用するものであったのを、請求項間の引用関係を解消して、請求項１を引用していたものについて、独立形式の請求項へ改めるものであるから、特許法１２０条の５第２項ただし書第４号に掲げる、他の請求項の記載を引用する請求項の記載を当該他の請求項を引用しないものとすることを目的とするものである。
　また、訂正事項２による訂正は、訂正前の請求項２が引用していた訂正前の請求項１において、「ＲＥ１に対するＨＲ１の比［ＨＲ１／ＲＥ１］」が「０．３３以下」であったのを、本件特許明細書の【００６９】の記載に基づいて「０．３１以下」として、その上限値を減縮し、訂正前の請求項２において、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］」が「０．９９以下」であったのを、本件特許明細書の【０１２４】の記載に基づいて「０．８０以下」として、その上限値を減縮し、訂正前の請求項２に、本件特許明細書の【０３１７】【表７Ａ】（試料Ｎｏ．２２）の記載に基づいて、「Ｌ１が０．９５以上」である、との発明特定事項を追加し、更に、訂正前の請求項２が引用していた訂正前の請求項１において、「アッベ数νｄ」が「３９．０以上４５．０以下」であったのを、本件特許明細書の【００４５】の記載に基づいて「３９．５以上４５．０以下」として、その下限値を減縮するものであるから、特許法第１２０条の５第２項ただし書第１号に掲げる特許請求の範囲の減縮を目的とするものである。
　そして、訂正事項２による訂正は、いずれも、願書に添付した明細書、特許請求の範囲又は図面に記載した事項の範囲内の訂正といえ、また、カテゴリーや対象、目的を変更するものではないから、特許請求の範囲を拡張し、又は変更するものには該当しない。
（３）訂正事項３について
　訂正事項３による訂正は、訂正前の請求項３が請求項１または２を引用するものであったのを、請求項間の引用関係を解消して、請求項１及び２を引用していたものについて、独立形式の請求項へ改めるものであるから、特許法１２０条の５第２項ただし書第４号に掲げる、他の請求項の記載を引用する請求項の記載を当該他の請求項を引用しないものとすることを目的とするものである。
　また、訂正事項３による訂正は、訂正前の請求項３が引用していた訂正前の請求項１において、「ＲＥ１に対するＨＲ１の比［ＨＲ１／ＲＥ１］」が「０．３３以下」であったのを、本件特許明細書の【００６９】の記載に基づいて「０．３１以下」として、その上限値を減縮し、訂正前の請求項３が引用していた訂正前の請求項１において、「ＮＷＦ１およびＲＥ１の合計量に対するＬ１の比［Ｌ１／（ＮＷＦ１＋ＲＥ１）］」が「１．０５以上」であったのを、本件特許明細書の【０３１７】【表７Ａ】（試料Ｎｏ．１８）の記載に基づいて、「１．０８以上」として、その下限値を減縮するものである。
　更に、訂正事項３による訂正は、訂正前の請求項１を引用していた訂正前の請求項３において、本件特許明細書の【０１２４】の記載に基づいて、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下」である、との発明特定事項を追加し、あるいは、訂正前の請求項３が引用していた訂正前の請求項２において、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］」が「０．９９以下」であったのを、本件特許明細書の【０１２４】の記載に基づいて「０．８０以下」として、その上限値を減縮するものであり、訂正前の請求項３において、「Ｌ１」が「０．８５以上」であったのを、本件特許明細書の【０３１７】【表７Ａ】（試料Ｎｏ．２２）の記載に基づいて、「０．９５以上」である、として、その下限値を減縮し、訂正前の請求項３が引用していた訂正前の請求項１において、「アッベ数νｄ」が「３９．０以上４５．０以下」であったのを、本件特許明細書の【００４５】の記載に基づいて「３９．５以上４５．０以下」として、その下限値を減縮するものであるから、特許法第１２０条の５第２項ただし書第１号に掲げる特許請求の範囲の減縮を目的とするものである。
　そして、訂正事項３による訂正は、いずれも、願書に添付した明細書、特許請求の範囲又は図面に記載した事項の範囲内の訂正といえ、また、カテゴリーや対象、目的を変更するものではないから、特許請求の範囲を拡張し、又は変更するものには該当しない。
（４）訂正事項４について 
　訂正事項４による訂正は、訂正前の請求項４において、「ＲＥ２に対するＨＲ２の比［ＨＲ２／ＲＥ２］」が「０．３３以下」であったのを、本件特許明細書の【０２２６】の記載に基づいて「０．３１以下」として、その上限値を減縮し、訂正前の請求項４に、本件特許明細書の【０２５６】の記載に基づいて、「Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下」である、との発明特定事項を追加し、更に、訂正前の請求項４において、「アッベ数νｄ」が「３９．０以上４５．０以下」であったのを、本件特許明細書の【０２１６】の記載に基づいて「３９．５以上４５．０以下」として、その下限値を減縮するものであるから、特許法第１２０条の５第２項ただし書第１号に掲げる特許請求の範囲の減縮を目的とするものであり、願書に添付した明細書、特許請求の範囲又は図面に記載した事項の範囲内の訂正といえ、また、カテゴリーや対象、目的を変更するものではないから、特許請求の範囲を拡張し、又は変更するものには該当しない。
（５）訂正事項５について
　訂正事項５による訂正は、訂正前の請求項５が請求項４を引用するものであったのを、請求項間の引用関係を解消して、請求項４を引用していたものについて、独立形式の請求項へ改めるものであるから、特許法１２０条の５第２項ただし書第４号に掲げる、他の請求項の記載を引用する請求項の記載を当該他の請求項を引用しないものとすることを目的とするものである。
　また、訂正事項５による訂正は、訂正前の請求項５が引用していた訂正前の請求項４において、「ＲＥ２に対するＨＲ２の比［ＨＲ２／ＲＥ２］」が「０．３３以下」であったのを、本件特許明細書の【０２２６】の記載に基づいて「０．３１以下」として、その上限値を減縮し、訂正前の請求項５において、「Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］」が「０．９９以下」であったのを、本件特許明細書の【０２５６】の記載に基づいて「０．８０以下」として、その上限値を減縮し、訂正前の請求項５に、本件特許明細書の【０３１９】【表７Ｂ】（試料Ｎｏ．２２）の記載に基づいて、「Ｌ２が８２．１２以上」である、との発明特定事項を追加し、更に、訂正前の請求項５が引用していた訂正前の請求項４において、「アッベ数νｄ」が「３９．０以上４５．０以下」であったのを、本件特許明細書の【０２１６】の記載に基づいて「３９．５以上４５．０以下」として、その下限値を減縮するものであるから、特許法第１２０条の５第２項ただし書第１号に掲げる特許請求の範囲の減縮を目的とするものである。
　そして、訂正事項５による訂正は、いずれも、願書に添付した明細書、特許請求の範囲又は図面に記載した事項の範囲内の訂正といえ、また、カテゴリーや対象、目的を変更するものではないから、特許請求の範囲を拡張し、又は変更するものには該当しない。
（６）訂正事項６について
　訂正事項６による訂正は、請求項６を削除するものであるから、特許法第１２０条の５第２項ただし書第１号に掲げる特許請求の範囲の減縮を目的とするものであり、願書に添付した明細書、特許請求の範囲又は図面に記載した事項の範囲内の訂正といえ、また、特許請求の範囲を拡張し、又は変更するものに該当しないことは明らかである。
（７）訂正事項７、８について
　訂正事項７、８による訂正は、訂正事項６による訂正により請求項６が削除されたことに伴い、請求項７及び８における選択的引用請求項の一部を削除するものであるから、特許法第１２０条の５第２項ただし書第１号に掲げる特許請求の範囲の減縮を目的とするものであり、願書に添付した特許請求の範囲に記載した事項の範囲内の訂正といえ、また、特許請求の範囲を拡張し、又は変更するものに該当しないことは明らかである。
（８）申立人意見書について
ア　申立人は、申立人意見書において、令和　３年　１月２８日付け手続補正書による補正前の本件訂正請求は、請求項５及び６に「Ｌ２が８２．１２以上であり」との発明特定事項を加えるものであり、この訂正は、誤記の訂正に該当するものと解されるが、「Ｌ２が１２７．７９以上である」ことは、審査時の令和　１年　５月１４日付け手続補正書により加えられたものであり、もともと、訂正前の請求項６に係る発明の特許は、願書に最初に添付した明細書、特許請求の範囲又は図面の記載に基づかない補正が看過されて特許されたものであり、特許法第１７条の２第３項違反の異議申立理由及び無効理由となる旨、請求項５及び６に「Ｌ２が８２．１２以上であり」との発明特定事項を加える訂正が誤記の訂正を目的とするものであるとしても、特許請求の範囲を拡大する訂正となるので、特許法第１２０条の５第９項で準用する特許法第１２６条第６項に違反する旨を主張している（１１頁４行〜１２頁１０行）。
イ　そこで検討すると、請求項５に「Ｌ２が８２．１２以上であり」との発明特定事項を加える訂正は、もともと、請求項５には「Ｌ２」に関して特定されていなかったのを、新たに、本件特許明細書の【０３１９】【表７Ｂ】（試料Ｎｏ．２２）の記載に基づいて「Ｌ２」を特定するものであるから、特許法第１２０条の５第２項ただし書第１号に掲げる特許請求の範囲の減縮を目的とするものであり、誤記の訂正を目的とするものではない。
　そして、「Ｌ２」が「８２．１２」であることは、本件特許明細書の【０３１９】【表７Ｂ】（試料Ｎｏ．２２）に記載された事項であるから、訂正事項５の「Ｌ２」に関する訂正は、願書に添付した明細書、特許請求の範囲又は図面に記載した事項の範囲内の訂正といえ、特許請求の範囲を拡張し、又は変更するものには該当しない。
　また、請求項６は訂正事項６により削除されたので、特許法第１７条の２第３項違反の異議申立理由及び無効理由とはならず、請求項６を削除するものである訂正事項６は、特許請求の範囲を拡大する訂正でもないので、申立人の前記アの主張はいずれも採用できない。
３　独立特許要件について
　本件特許異議の申立てにおいては、本件訂正前の請求項１〜８に係る発明の特許に対して特許異議の申立がされているので、前記請求項１〜８に対応する本件訂正後の請求項１〜８に係る発明については、特許法第１２０条の５第９項において読み替えて準用する同法第１２６条第７項の規定（独立特許要件）は適用されない。
４　小括 
　したがって、本件訂正は、特許法第１２０条の５第２項ただし書第１号、第４号に掲げる事項を目的とするものに該当し、同法同条第９項で準用する同法第１２６条第５項及び第６項の規定に適合するので、訂正後の請求項〔１〜８〕について訂正することを認める。
第３　本件特許発明
　本件訂正が認められることは前記第２に記載のとおりであるので、本件特許の請求項１〜５、７及び８に係る発明（以下、「本件発明１」〜「本件発明５」、「本件発明７」及び「本件発明８」といい、まとめて「本件発明」という。）は、本件特許の特許請求の範囲の請求項１〜５、７及び８に記載された事項により特定される以下のとおりのものと認める。
「【請求項１】
　ＮＷＦ１に対するＲＥ１の比［ＲＥ１／ＮＷＦ１］が０．３５以上、
　ＲＥ１に対するＨＲ１の比［ＨＲ１／ＲＥ１］が０．３１以下、
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０５以上であり、
　Ｇｄ２Ｏ３の含有量が１質量％以上であり、
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下であり、
　アッベ数νｄが３９．５以上４５．０以下、前記アッベ数νｄと、屈折率ｎｄとが下記（１）式を満たす光学ガラス：
　ｎｄ≧２．２３５−０．０１×νｄ ・・・ （１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝[２×Ｂ２Ｏ３／Ｍ（Ｂ２Ｏ３）]＋[ＳｉＯ２／Ｍ（ＳｉＯ２）]＋[２×Ａｌ２Ｏ３／Ｍ（Ａｌ２Ｏ３）]
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］
であり、上記各ガラス成分の含有量は質量％表示による値である。 
【請求項２】
　ＮＷＦ１に対するＲＥ１の比［ＲＥ１／ＮＷＦ１］が０．３５以上、
　ＲＥ１に対するＨＲ１の比［ＨＲ１／ＲＥ１］が０．３１以下、
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０５以上であり、
　Ｇｄ２Ｏ３の含有量が１質量％以上であり、
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下であり、
　Ｌ１が０．９５以上であり、
　アッベ数νｄが３９．５以上４５．０以下、前記アッベ数νｄと、屈折率ｎｄとが下記（１）式を満たす光学ガラス：
　ｎｄ≧２．２３５−０．０１×νｄ ・・・ （１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝[２×Ｂ２Ｏ３／Ｍ（Ｂ２Ｏ３）]＋[ＳｉＯ２／Ｍ（ＳｉＯ２）]＋[２×Ａｌ２Ｏ３／Ｍ（Ａｌ２Ｏ３）]
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］
であり、上記各ガラス成分の含有量は質量％表示による値である。
【請求項３】
　ＮＷＦ１に対するＲＥ１の比［ＲＥ１／ＮＷＦ１］が０．３５以上、
　ＲＥ１に対するＨＲ１の比［ＨＲ１／ＲＥ１］が０．３１以下、
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０８以上であり、
　Ｇｄ２Ｏ３の含有量が１質量％以上であり、
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下であり、
　Ｌ１が０．９５以上であり、
　アッベ数νｄが３９．５以上４５．０以下、前記アッベ数νｄと、屈折率ｎｄとが下記（１）式を満たす光学ガラス：
　ｎｄ≧２．２３５−０．０１×νｄ ・・・ （１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝[２×Ｂ２Ｏ３／Ｍ（Ｂ２Ｏ３）]＋[ＳｉＯ２／Ｍ（ＳｉＯ２）]＋[２×Ａｌ２Ｏ３／Ｍ（Ａｌ２Ｏ３）]
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］
であり、上記各ガラス成分の含有量は質量％表示による値である。
【請求項４】
　ＮＷＦ２に対するＲＥ２の比［ＲＥ２／ＮＷＦ２］が０．３５以上、
　ＲＥ２に対するＨＲ２の比［ＨＲ２／ＲＥ２］が０．３１以下、
　Ｎｂ５＋およびＴａ５＋の含有量の合計に対するＮｂ５＋の含有量のカチオン比［Ｎｂ５＋／（Ｎｂ５＋＋Ｔａ５＋）］が３／４以上、
　Ｄ２に対するＲＥ２の比［ＲＥ２／Ｄ２］が０．９０以上、
　ＮＷＦ２およびＲＥ２の合計に対するＬ２の比［Ｌ２／（ＮＷＦ２＋ＲＥ２）］が１．０５以上、
　Ｇｄ３＋の含有量が１カチオン％以上であり、
　Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下である酸化物ガラスであり、
　アッベ数νｄが３９．５以上４５．０以下、前記アッベ数νｄと、屈折率ｎｄとが下記（１）式を満たす光学ガラスである：
　ｎｄ≧２．２３５−０．０１×νｄ ・・・ （１）
　但し、
ＮＷＦ２は、Ｂ３＋、Ｓｉ４＋およびＡｌ３＋の合計含有量、
ＲＥ２は、Ｌａ３＋、Ｇｄ３＋、Ｙ３＋およびＹｂ３＋の合計含有量、
ＨＲ２は、Ｎｂ５＋、Ｔｉ４＋、Ｗ６＋およびＢｉ３＋の合計含有量、
Ｄ２＝（Ｌｉ＋＋Ｎａ＋＋Ｋ＋）×６＋Ｚｎ２＋、
Ｌ２＝（１０×Ｌｉ＋）＋（８×Ｎａ＋）＋（４×Ｋ＋）＋（４×Ｚｎ＋）＋Ｍｇ２＋＋（２×Ｃａ２＋）＋（２×Ｓｒ２＋）＋（２×Ｂａ２＋）＋Ｂ３＋＋Ｎｂ５＋＋Ｔｉ４＋＋４×Ｗ６＋＋（４×Ｂｉ３＋）＋Ｔａ５＋−（２×Ｓｉ４＋）−Ａｌ３＋−（２×Ｚｒ４＋）−Ｌａ３＋−Ｇｄ３＋−Ｙ３＋−Ｙｂ３＋、
であり、上記各ガラス成分の含有量はカチオン％表示による値である。
【請求項５】
　ＮＷＦ２に対するＲＥ２の比［ＲＥ２／ＮＷＦ２］が０．３５以上、
　ＲＥ２に対するＨＲ２の比［ＨＲ２／ＲＥ２］が０．３１以下、
　Ｎｂ５＋およびＴａ５＋の含有量の合計に対するＮｂ５＋の含有量のカチオン比［Ｎｂ５＋／（Ｎｂ５＋＋Ｔａ５＋）］が３／４以上、
　Ｄ２に対するＲＥ２の比［ＲＥ２／Ｄ２］が０．９０以上、
　ＮＷＦ２およびＲＥ２の合計に対するＬ２の比［Ｌ２／（ＮＷＦ２＋ＲＥ２）］が１．０５以上、
　Ｇｄ３＋の含有量が１カチオン％以上であり、
　Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下である酸化物ガラスであり、
　Ｌ２が８２．１２以上であり、
　アッベ数νｄが３９．５以上４５．０以下、前記アッベ数νｄと、屈折率ｎｄとが下記（１）式を満たす光学ガラスである：
　ｎｄ≧２．２３５−０．０１×νｄ ・・・ （１）
　但し、
ＮＷＦ２は、Ｂ３＋、Ｓｉ４＋およびＡｌ３＋の合計含有量、
ＲＥ２は、Ｌａ３＋、Ｇｄ３＋、Ｙ３＋およびＹｂ３＋の合計含有量、
ＨＲ２は、Ｎｂ５＋、Ｔｉ４＋、Ｗ６＋およびＢｉ３＋の合計含有量、
Ｄ２＝（Ｌｉ＋＋Ｎａ＋＋Ｋ＋）×６＋Ｚｎ２＋、
Ｌ２＝（１０×Ｌｉ＋）＋（８×Ｎａ＋）＋（４×Ｋ＋）＋（４×Ｚｎ＋）＋Ｍｇ２＋＋（２×Ｃａ２＋）＋（２×Ｓｒ２＋）＋（２×Ｂａ２＋）＋Ｂ３＋＋Ｎｂ５＋＋Ｔｉ４＋＋４×Ｗ６＋＋（４×Ｂｉ３＋）＋Ｔａ５＋−（２×Ｓｉ４＋）−Ａｌ３＋−（２×Ｚｒ４＋）−Ｌａ３＋−Ｇｄ３＋−Ｙ３＋−Ｙｂ３＋、
であり、上記各ガラス成分の含有量はカチオン％表示による値である。
【請求項６】
（削除）
【請求項７】
　請求項１〜５のいずれかに記載の光学ガラスからなる精密プレス成形用プリフォーム。
【請求項８】
　請求項１〜５のいずれかに記載の光学ガラスからなる光学素子。」
第４　特許異議申立理由の概要
　申立人は、甲第１〜３号証を提出して、以下の特許異議申立理由によって、本件訂正前の請求項１〜８に係る発明の特許は取り消すべきものである旨を主張している。
　甲第１号証：特願２０１３−２３２３６６号（特開２０１５−９３７８７号）
　甲第２号証：特開２０１３−３２２３２号公報
　甲第３号証：上原　進，「光学ガラスの高屈折率化」，光学，第４２巻第７号，２０１３年，ｐ．３４５〜３５０
１　特許法第２９条の２（拡大先願）について
　本件訂正前の請求項１〜５、７、８に係る発明は、甲第１号証に記載された発明と同一であるから、本件訂正前の請求項１〜５、７、８に係る発明の特許は、特許法第２９条の２の規定に違反してされたものであり、取り消されるべきものである。
２　特許法第２９条第２項（進歩性）について
　本件訂正前の請求項１〜５、７、８に係る発明は、甲第２号証に記載された発明及び甲第３号証に記載された事項に基づいて当業者が容易に発明をすることができたものであるから、本件訂正前の請求項１〜５、７、８に係る発明の特許は、特許法第２９条第２項の規定に違反してされたものであり、取り消されるべきものである。
３　特許法第３６条第６項第１号（サポート要件）について
　本件訂正前の請求項６に係る発明は、「Ｌ２が１２７．７９以上」である、との発明特定事項を有するが、本件特許明細書の【０３１８】【表５Ｂ】【０３１９】【表６Ｂ】【０３２０】【表７Ｂ】には、「Ｌ２が１２７．７９以上」である実施例は記載されていないので、本件訂正前の請求項６に係る発明は、発明の詳細な説明に記載されたものであるとはいえないから、本件訂正前の請求項６に係る発明に係る特許は、特許法第３６条第６項第１号に規定する要件を満たしていない特許出願に対してされたものである。
第５　取消理由の概要
　当審の取消理由通知による取消理由の概要は、以下のとおりである。
１　特許法第３６条第６項第１号（サポート要件）について
　本件訂正前の請求項６に係る発明は、「Ｌ２が１２７．７９以上である」との発明特定事項を有するが、本件特許明細書の【０３１８】〜【０３２０】によれば、実施例における「Ｌ２」は、「試料Ｎｏ．３」の「１０７．２３」が最大であり、「Ｌ２が１２７．７９以上である」との発明特定事項を満足する実施例が記載されていないので、本件訂正前の請求項６に係る発明が発明の詳細な説明に記載された発明であるとはいえない。 
２　特許法第２９条の２（拡大先願）について
　本件訂正前の請求項１〜５、７、８に係る発明は、甲第１号証の実施例１〜３に記載された発明と同一であるから、本件訂正前の請求項１〜５、７、８に係る発明の特許は、特許法第２９条の２の規定に違反してされたものである。
３　特許法第２９条第２項（進歩性）について
　本件訂正前の請求項１〜５、７、８に係る発明は、甲第２号証の実施例Ｎｏ．２に記載された発明及び甲第２〜３号証の記載事項に基づいて当業者が容易に発明をすることができたものであるから、本件訂正前の請求項１〜５、７、８に係る発明の特許は、特許法第２９条第２項の規定に違反してされたものである。
第６　取消理由についての判断 
１　特許法第３６条第６項第１号（サポート要件）について
　本件訂正により請求項６は削除されたので、前記第５の１の取消理由は理由がない。
２　特許法第２９条の２（拡大先願）について
（１）甲第１号証の記載事項及び甲第１号証に記載された発明
ア　甲第１号証には、以下（１ａ）〜（１ｃ）の記載事項がある（当審注:下線は当審が付与した。また、「…」は記載の省略を表す。以下、同様である。）。
（１ａ）「【特許請求の範囲】【請求項１】　モル％で、Ｂ２Ｏ３成分を２０．０％以上５０．０％以下、Ｌａ２Ｏ３成分を５．０％以上３０．０％以下、Ｇｄ２Ｏ３成分を０％超１５．０％以下含有し、Ｔａ２Ｏ５成分の含有量が１０．０％以下であり、１．７５以上の屈折率（ｎｄ）を有し、３０以上４５以下のアッベ数（νｄ）を有する
光学ガラス
…
【請求項２０】　請求項１から請求項１９のいずれか記載の光学ガラスからなる
プリフォーム材
…
【請求項２２】　請求項１から請求項１９のいずれか記載の光学ガラスを母材とする
光学素子
（１ｂ）「【００８９】 
【表１】
　　　　　　　　　　　　　　　　　　　　　　　　　　　　　　　　　」
イ　前記ア（１ａ）によれば、甲第１号証には「光学ガラス」が記載されており 、同（１ｂ）の実施例１に注目すれば、前記「光学ガラス」は、Ｂ２Ｏ３：３９．３５２モル％、Ｌａ２Ｏ３：１５．４９５モル％、Ｇｄ２Ｏ３：３．０９９モル％、ＳｉＯ２：７．５０２モル％、Ｎｂ２Ｏ５：２．００５モル％、ＷＯ３：３．２０４モル％、ＺｒＯ２：３．３７６モル％、ＺｎＯ：２５．９６８モル％の組成を有するものであり、屈折率（ｎｄ）が１．８１４５１、アッベ数（νｄ）が４２．４であるものである。
ウ　そうすると、甲第１号証には、
「Ｂ２Ｏ３：３９．３５２モル％、Ｌａ２Ｏ３：１５．４９５モル％、Ｇｄ２Ｏ３：３．０９９モル％、ＳｉＯ２：７．５０２モル％、Ｎｂ２Ｏ５：２．００５モル％、ＷＯ３：３．２０４モル％、ＺｒＯ２：３．３７６モル％、ＺｎＯ：２５．９６８モル％の組成を有し、屈折率（ｎｄ）が１．８１４５１であり、アッベ数（νｄ）が４２．４である、光学ガラス。」の発明（以下、「甲１発明」という。）が記載されていると認められる。
エ　また、前記（１ａ）によれば、甲第１号証には、
「甲１発明の光学ガラスからなるプリフォーム材。」の発明（以下、「甲１’発明」という。）
及び
「甲１発明の光学ガラスを母材とする光学素子。」の発明（以下、「甲１”発明」という。）
が記載されていると認められる。
（２）対比・判断
（２−１）本件発明１について
ア　甲１発明の「光学ガラス」の組成をモル％から質量％に換算すると、甲１発明の「光学ガラス」は、Ｂ２Ｏ３：２０．８０７質量％、Ｌａ２Ｏ３：３８．３４０質量％、Ｇｄ２Ｏ３：８．５３１質量％、ＳｉＯ２：３．４２３質量％、Ｎｂ２Ｏ５：４．０４７質量％、ＷＯ３：５．６４１質量％、ＺｒＯ２：３．１５９質量％、ＺｎＯ：１６．０５１質量％の組成を有するものである。
イ　これに基づいて、本件発明１の発明特定事項にのっとって、甲１発明のＬａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］を算出すると、［Ｌａ２Ｏ３／（Ｌａ２Ｏ３＋Ｇｄ２Ｏ３＋Ｙ２Ｏ３＋Ｙｂ２Ｏ３）］＝［３８．３４０／（３８．３４０＋８．５３１＋０＋０）］＝０．８１８であり、これは、本件発明１において、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下」であることと合致しない。
ウ　前記イによれば、本件発明１と甲１発明とを対比した場合、本件発明１が、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下」である、との発明特定事項を有するのに対して、甲１発明は前記発明特定事項を有しない点で相違するので、本件発明１が甲１発明と同一であるとはいえない。
（２−２）本件発明２、３について
　本件発明２及び３も、本件発明１と同様に、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下」である、との発明特定事項を有するから、前記（２−１）ウに記載したのと同様の理由により、本件発明２及び３も、甲１発明と同一であるとはいえない。
（２−３）本件発明４について
ア　甲１発明の「光学ガラス」の組成をモル％からカチオン％に換算すると、甲１発明の「光学ガラス」は、Ｂ３＋：４９．２０５カチオン％、Ｌａ３＋：１９．３７５カチオン％、Ｇｄ３＋：３．８７５カチオン％、Ｓｉ４＋：４．６９０カチオン％、Ｎｂ５＋：２．５０７カチオン％、Ｗ６＋：２．００３カチオン％、Ｚｒ４＋：２．１１１カチオン％、Ｚｎ２＋：１６．２３５カチオン％の組成を有するものである。
 
イ　これに基づいて、本件発明４の発明特定事項にのっとってＬａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］を算出すると、［Ｌａ３＋／（Ｌａ３＋＋Ｇｄ３＋＋Ｙ３＋＋Ｙｂ３＋）］＝［１９．３７５／（１９．３７５＋３．８７５＋０＋０）］＝０．８３３であり、これは、本件発明４において、「Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下」であることと合致しない。
ウ　前記イによれば、本件発明４と甲１発明とを対比した場合、本件発明４が、「Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下」である、との発明特定事項を有するのに対して、甲１発明は前記発明特定事項を有しない点で相違するので、本件発明４が甲１発明と同一であるとはいえない。
（２−４）本件発明５について
　本件発明５も、本件発明４と同様に、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下」である、との発明特定事項を有するから、前記（２−３）ウに記載したのと同様の理由により、本件発明５も、甲１発明と同一であるとはいえない。
（２−５）本件発明７、８について
　本件発明７及び８は、いずれも、本件発明１〜５のいずれかを引用するものであって、本件発明７と甲１’発明とを対比した場合、及び本件発明８と甲１”発明とを対比した場合、いずれの場合であっても、少なくとも、前記（２−１）ウ、（２−３）ウと同じ相違点で相違する。
　してみれば、本件発明７が甲１’発明と同一であるとはいえないし、本件発明８が甲１”発明と同一であるともいえない。
（２−６）実施例２、３について
　前記（１）ア〜エと同様にして、甲１発明、甲１’発明及び甲１”発明を、前記（１）ア（１ｂ）の実施例２及び３に注目して認定した場合、Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］を、前記（２−１）ア〜イと同様にして算出すると、実施例２では０．８６６、実施例３では０．８２６であり、Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］を、前記（２−３）ア〜イと同様にして算出すると、実施例２では０．８７７、実施例３では０．８４１である。
　そうすると、甲１発明、甲１’発明及び甲１”発明を前記実施例２、３に注目して認定した場合であっても、これらは、本件発明１〜３、７及び８の、「Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下」である、との発明特定事項、及び、本件発明４、５、７及び８の「Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下」である、との発明特定事項を満足しないから、前記（２−１）ウ、（２−２）、（２−３）ウ、（２−４）及び（２−５）に記載したのと同様の理由により、本件発明１〜５、７及び８が、甲第１号証に記載された発明と同一であるとはいえない。
（２−７）小括
　したがって、本件発明１〜５、７及び８が、甲第１号証に記載された発明と同一であるとはいえないから、前記第５の２の取消理由は理由がない。
３　特許法第２９条第２項（進歩性）について
（１）各甲号証の記載事項等
（１−１）甲第２号証の記載事項及び甲第２号証に記載された発明
ア　甲第２号証には、以下（２ａ）〜（２ｄ）の記載事項がある。
（２ａ）「【請求項１】
　ガラス組成として、質量％で、ＳｉＯ２ ０〜１０％、Ｂ２Ｏ３ ５〜３０％、Ｌｉ２Ｏ ０〜０．１％未満、ＺｎＯ ３．１〜１４．５％、ＺｒＯ２ ０〜８％、Ｌａ２Ｏ３ ２５〜４１％、Ｇｄ２Ｏ３ ０〜３０％、ＴｉＯ２ ０〜８％、Ｎｂ２Ｏ５ ０〜１０％、Ｔａ２Ｏ５ ０〜１２％およびＷＯ３ ０〜１０％を含有し、鉛成分、ヒ素成分およびフッ素成分を実質的に含有せず、かつ、屈折率が１．８４６以上、アッベ数が３０〜４５、ガラス転移点が６５０℃以下であることを特徴とする
光学ガラス。
（２ｂ）「【００２３】
　
ＳｉＯ２はガラス骨格を構成する成分であり、失透を抑制するとともに耐候性を向上させる効果がある。また、アッベ数を高める効果がある。
【００２４】
　
Ｂ２Ｏ３はガラス骨格を構成する成分であり、アッベ数を最も高める成分でもある。
（２ｃ）「【００６２】
　次に、
本発明の光学ガラスを用いて光ピックアップレンズや撮影用レンズ等を製造する方法
【００６３】
　まず、
所望の組成になるようにガラス原料を調合した後、ガラス溶融炉中で溶融する。次に、溶融ガラスをノズルの先端から滴下して液滴状ガラスを作製し、プリフォームガラスを得る。または、溶融ガラスを急冷鋳造して一旦ガラスブロックを作製し、研削、研磨、洗浄してプリフォームガラスを得る。続いて、精密加工を施した金型中にプリフォームガラスを投入し、軟化状態となるまで加熱しながら加圧成形し、金型の表面形状をガラスに転写させる。このようにして光ピックアップレンズや撮影用レンズを得ることができる。
（２ｄ）「【実施例】
【００６４】
　以下、本発明を実施例に基づいて詳細に説明するが、本発明はこれらの実施例に限定されるものではない。
【００６５】
　表１〜３は本発明の実施例（Ｎｏ．１〜３０）を、表４は比較例（Ｎｏ．３１〜３３）をそれぞれ示している。なお、表において、例えば「Ｚｒ＋Ｔａ」は「ＺｒＯ２＋Ｔａ２Ｏ５」（酸化物）を意味する（他も同様）。
【００６６】 
【表１】
　　　　　　　　　　　　　　　　　　　　　　　　　　　　　　　　　」
イ　前記ア（２ａ）によれば、甲第２号証には「光学ガラス」が記載されており、同（２ｄ）の【表１】の実施例Ｎｏ．２に注目すれば、前記「光学ガラス」は、ＳｉＯ２：３．１質量％、Ｂ２Ｏ３：１７．１質量％、ＺｎＯ：１３．６質量％、ＺｒＯ２：４．２質量％、Ｌａ２Ｏ３：３５．８質量％、Ｇｄ２Ｏ３：１１．５質量％、Ｎｂ２Ｏ５：９．５質量％、ＷＯ３：５．２質量％、Ｓｂ２Ｏ３：０．０５質量％の組成を有するものであり、屈折率ｎｄが１．８６０１、アッベ数νｄが３８．７であるものである。
ウ　そうすると、甲第２号証には、
「ＳｉＯ２：３．１質量％、Ｂ２Ｏ３：１７．１質量％、ＺｎＯ：１３．６質量％、ＺｒＯ２：４．２質量％、Ｌａ２Ｏ３：３５．８質量％、Ｇｄ２Ｏ３：１１．５質量％、Ｎｂ２Ｏ５：９．５質量％、ＷＯ３：５．２質量％、Ｓｂ２Ｏ３：０．０５質量％の組成を有し、屈折率ｎｄが１．８６０１、アッベ数νｄが３８．７である、光学ガラス。」の発明（以下、「甲２発明」という。）が記載されているといえる。
エ　また、前記ア（２ｃ）によれば、甲第２号証には、甲２発明の「光学ガラス」を用いてプリフォームガラスを得て、精密加工を施した金型中にプリフォームガラスを投入し、軟化状態となるまで加熱しながら加圧成形し、金型の表面形状をガラスに転写させて、光ピックアップレンズや撮影用レンズを得ることが記載されている。
オ　そうすると、甲第２号証には、
「甲２発明の光学ガラスを用いて得られたプリフォームガラス。」の発明（以下、「甲２’発明」という。）
及び
「甲２’発明のプリフォームガラスを精密加工を施した金型中に投入し、軟化状態となるまで加熱しながら加圧成形し、金型の表面形状をガラスに転写させて得られた光ピックアップレンズや撮影用レンズ。」の発明（以下、「甲２”発明」という。）
が記載されているといえる。
（１−２）甲第３号証の記載事項
　甲第３号証には、以下（３ａ）〜（３ｂ）の記載事項がある。
（３ａ）「図７に，ある光学ガラスにおいて酸化ランタン成分から各成分に置換した場合の，屈折率ｎｄとアッベ数νｄの変化量を示す．すなわち，各成分のｎｄ，νｄの位置関係を表したものである．」
（３ｂ）「
　　　　　　　　　　　　　　　　　　　　　　　　　　　　　　　　　」
（２）対比・判断
（２−１）本件発明１について
ア　対比
（ア）甲２発明の「光学ガラス」の組成に基づいて、本件発明１の発明特定事項にのっとってＮＷＦ１に対するＲＥ１の比［ＲＥ１／ＮＷＦ１］、ＲＥ１に対するＨＲ１の比［ＨＲ１／ＲＥ１］、Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］、Ｄ１に対するＲＥ１の比［ＲＥ１／Ｄ１］、ＮＷＦ１およびＲＥ１の合計量に対するＬ１の比［Ｌ１／（ＮＷＦ１＋ＲＥ１）］、Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］を算出すると、ＮＷＦ１＝［２×１７．１／６９．６２１］＋［３．１／６０．０８４］＋［２×０／１０１．９６１］＝０．５４３、ＲＥ１＝［２×３５．８／３２５．８０９］＋［２×１１．５／３６２．４９８］＋［２×０／２２５．８１０］＋［２×０／３９４．０８４］＋［０／１９５．９０１］＋［０／２１４．２４５］＋［０／１４５．９０１］＋［０／２３０．０５０］＝０．２８３、ＨＲ１＝［２×９．５／２６５．８１０］＋［０／７９．８８２］＋［５．２／２３１．８３９］＋［２×０／４６５．９５９］＝０．０９４、Ｄ１＝｛［２×０／２９．８８２］＋［２×０／６１．９７９］＋［２×０／９４．１９６］｝×３＋［１３．６／８１．３８９］＝０．１６７、Ｌ１＝［２０×０／２９．８８２］＋［１６×０／６１．９７９］＋［８×０／９４．１９６］＋［４×１３．６／８１．３８９］＋［０／４０．３０４］＋［２×０／５６．０７７］＋［２×０／８１．３８９］＋［２×０／１５３．３２６］＋［２×１７．１／６９．６２１］＋［２×９．５／２６５．８１０］＋［０／７９．８８２］＋［４×５．２／２３１．８３９］＋［８×０／４６５．９５９］＋［２×０／４４１．８９３］−［２×３．１／６０．０８４］−［２×０／１０１．９６１］−［２×４．２／１２３．２２３］−［２×３５．８／３２５．８０９］−［２×１１．５／３６２．４９８］−［２×０／２２５．８１０］−［２×０／３９４．０８４］−［０／１９５．９０１］−［０／２１４．２４５］−［０／１４５．９０１］−［０／２３０．０５０］＝０．８６６であるので、
［ＲＥ１／ＮＷＦ１］＝０．２８３／０．５４３＝０．５２１、
［ＨＲ１／ＲＥ１］＝０．０９４／０．２８３＝０．３３２、
［Ｎｂ２Ｏ５／（Ｎｂ２Ｏ５＋Ｔａ２Ｏ５）］＝９．５／（９．５＋０）＝１．０００、
［ＲＥ１／Ｄ１］＝０．２８３／０．１６７＝１．６９５、
［Ｌ１／（ＮＷＦ１＋ＲＥ１）］＝０．８６６／（０．５４３＋０．２８３）＝１．０４８、
［Ｌａ２Ｏ３／（Ｌａ２Ｏ３＋Ｇｄ２Ｏ３＋Ｙ２Ｏ３＋Ｙｂ２Ｏ３）］＝［３５．８／（３５．８＋１１．５＋０＋０）］＝０．７５７
であり、このうち［ＲＥ１／ＮＷＦ１］＝０．５２１、［Ｎｂ２Ｏ５／（Ｎｂ２Ｏ５＋Ｔａ２Ｏ５）］＝１．００、［ＲＥ１／Ｄ１］＝１．６９５、［Ｌａ２Ｏ３／（Ｌａ２Ｏ３＋Ｇｄ２Ｏ３＋Ｙ２Ｏ３＋Ｙｂ２Ｏ３）］＝０．７５７であることは、本件発明１において、「［ＲＥ１／ＮＷＦ１］が０．３５以上」、「［Ｎｂ２Ｏ５／（Ｎｂ２Ｏ５＋Ｔａ２Ｏ５）］が２／３以上」、「［ＲＥ１／Ｄ１］が０．９０以上」、「［Ｌａ２Ｏ３／（Ｌａ２Ｏ３＋Ｇｄ２Ｏ３＋Ｙ２Ｏ３＋Ｙｂ２Ｏ３）］が０．８０以下」であることと合致する。
　また、甲２発明の「光学ガラス」の組成がＧｄ２Ｏ３：１１．５質量％であることは、本件発明１において、「Ｇｄ２Ｏ３の含有量が１質量％以上であ」ることと合致する。
　更に、甲２発明の「光学ガラス」のアッベ数（νｄ）が３８．７であることから、（１）式の右辺は２．２３５−０．０１×３８．７＝１．８４８であり、これに対して甲２発明の「光学ガラス」の屈折率（ｎｄ）は１．８６０１であって、１．８６０１≧１．８４８であるから、甲２発明の「光学ガラス」のアッベ数（νｄ）と屈折率（ｎｄ）は、（１）式を満たすものである。
（イ）前記（ア）によれば、本件発明１と甲２発明とを対比した場合、
・相違点１：本件発明１の「光学ガラス」は、「［ＨＲ１／ＲＥ１］が０．３１以下」である、との発明特定事項を有するのに対して、甲２発明の光学ガラスは［ＨＲ１／ＲＥ１］＝０．３３２である点。
・相違点２：本件発明１の「光学ガラス」は、「［Ｌ１／（ＮＷＦ１＋ＲＥ１）］が１．０５以上」である、との発明特定事項を有するのに対して、甲２発明の光学ガラスは［Ｌ１／（ＮＷＦ１＋ＲＥ１）］＝１．０４５である点。
・相違点３：本件発明１の「光学ガラス」は、「アッベ数νｄが３９．５以上４５．０以下」、との発明特定事項を有するのに対して、甲２発明の「光学ガラス」は、「アッベ数νｄが３８．７である」点。
で相違し、その余の点で一致する。
イ　判断
（ア）まず、前記ア（イ）の相違点１について検討すると、本件特許明細書には以下の記載がある。
「【００６３】
＜ＨＲ１／ＲＥ１＞
　前述のように、光学設計上、アッベ数νｄが３９．０以上４５．０以下である光学ガラスが、（１）式を満たす屈折率ｎｄを有することの意義は大きい。通常、ガラスの屈折率を増加させると、アッベ数が減少し、高分散化する。したがって、上記光学特性を得るには、できるだけアッベ数νｄの減少を抑えつつ、屈折率を高めることが重要である。
…
【００６７】
　ＲＥ１に対するＨＲ１の比［ＨＲ１／ＲＥ１］を減少させることにより、アッベ数の低下を抑制することができ、さらに、精密プレス成形時のガラスと型材料の反応を抑制し、精密プレス成形によるガラス製光学素子の生産性向上が可能になる。
【００６８】
　このような理由から、本実施形態に係る光学ガラスにおいて、比［ＨＲ１／ＲＥ１］は、０．３３以下である。
【００６９】
　さらに、本実施形態に係る光学ガラスにおいて、比［ＨＲ１／ＲＥ１］の上限は、好ましくは０．３２であり、さらには０．３１、０．３０、０．２９、０．２８、０．２７、０．２５の順により好ましい。」
　そして、前記記載によれば、本件発明１においては、ガラスの屈折率を増加させると、アッベ数が減少し、高分散化するので、できるだけアッベ数νｄの減少を抑えつつ、屈折率を高めることが重要であるが、ＲＥ１に対するＨＲ１の比［ＨＲ１／ＲＥ１］を減少させることにより、アッベ数の低下を抑制することができ、さらに、精密プレス成形時のガラスと型材料の反応を抑制し、精密プレス成形によるガラス製光学素子の生産性向上が可能になるものであり、比［ＨＲ１／ＲＥ１］の上限は、好ましくは０．３１であるものである。
（イ）これに対して、甲第２号証には、できるだけアッベ数νｄの減少を抑えつつ、屈折率を高める、といった目的のために、ＲＥ１に対するＨＲ１の比［ＨＲ１／ＲＥ１］に着目することは記載も示唆もされておらず、甲２発明において、アッベ数の低下を抑制し、更に、精密プレス成形時のガラスと型材料の反応を抑制し、精密プレス成形によるガラス製光学素子の生産性向上を可能とするために、［ＨＲ１／ＲＥ１］を減少させて、０．３１以下とする動機付けは存在しない。
　そして、このことは、甲第３号証の記載事項に左右されるものでもない。
（ウ）前記（イ）によれば、甲２発明において、「光学ガラス」を、「［ＨＲ１／ＲＥ１］が０．３１以下」である、との前記相違点１に係る本件発明１の発明特定事項を有するものとすることを、甲第２〜３号証に記載された事項に基づいて当業者が容易になし得るものではないから、そのほかの相違点について検討するまでもなく、本件発明１を、甲２発明及び甲第２〜３号証に記載された事項に基づいて当業者が容易に発明をすることができたとはいえない。
（２−２）本件発明２、３について
　本件発明２及び３は、いずれも、「［ＨＲ１／ＲＥ１］が０．３１以下」である、との発明特定事項を有するから、本件発明２及び３と甲２発明とを対比した場合、いずれの場合であっても、少なくとも前記（２−１）ア（イ）の相違点１の点で相違する。
　そうすると、前記（２−１）イ（ウ）に記載したのと同様の理由により、そのほかの相違点について検討するまでもなく、本件発明２及び３を、甲２発明及び甲第２〜３号証に記載された事項に基づいて当業者が容易に発明をすることができたとはいえない。
（２−３）本件発明４について
ア　対比
（ア）甲２発明の「光学ガラス」の組成を質量％からカチオン％に換算すると、甲２発明の「光学ガラス」は、Ｂ３＋：４３．８０カチオン％、Ｌａ３＋：１９．６０カチオン％、Ｇｄ３＋：５．６６カチオン％、Ｓｉ４＋：４．６０カチオン％、Ｎｂ５＋：６．３７カチオン％、Ｗ６＋：２．００カチオン％、Ｚｒ４＋：３．０４カチオン％、Ｚｎ２＋：１４．９０カチオン％、Ｓｂ２＋：０．０３カチオン％の組成を有するものである。
（イ）これに基づいて、本件発明４の発明特定事項にのっとってＮＷＦ２に対するＲＥ２の比［ＲＥ２／ＮＷＦ２］、ＲＥ２に対するＨＲ２の比［ＨＲ２／ＲＥ２］、Ｎｂ５＋およびＴａ５＋の含有量の合計に対するＮｂ５＋の含有量のカチオン比［Ｎｂ５＋／（Ｎｂ５＋＋Ｔａ５＋）］、Ｄ２に対するＲＥ２の比［ＲＥ２／Ｄ２］、ＮＷＦ２およびＲＥ２の合計量に対するＬ２の比［Ｌ１／（ＮＷＦ１＋ＲＥ１）］、Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］を算出すると、ＮＷＦ２＝４３．８０＋４．６０＋０＝４８．４０、ＲＥ２＝１９．６０＋５．６６＋０＋０＝２５．２５、ＨＲ２＝６．３７＋０＋２．００＋０＝８．３７、Ｄ２＝（０＋０＋０）×６＋１４．９０＝１４．９０、Ｌ２＝（１０×０）＋（８×０）＋（４×０）＋（４×１４．９０）＋０＋（２×０）＋（２×０）＋（２×０）＋４３．８０＋６．３７＋０＋（４×２．００）＋（４×０）＋０−（２×４．６０）−０−（２×３．０４）−１９．６０−５．６６−０−０＝７７．２４であるので、
［ＲＥ２／ＮＷＦ２］＝２５．２５／４８．４０＝０．５２２、
［ＨＲ２／ＲＥ２］＝８．３７／２５．２５＝０．３３２、
［Ｎｂ５＋／（Ｎｂ５＋＋Ｔａ５＋）］＝６．３８／（６．３８＋０）＝１．００、
［ＲＥ２／Ｄ２］＝２５．２５／１４．９０＝１．６９５、
［Ｌ２／（ＮＷＦ２＋ＲＥ２）］＝７７．２４／（４８．４０＋２５．２５）＝１．０４９、
［Ｌａ３＋／（Ｌａ３＋＋Ｇｄ３＋＋Ｙ３＋＋Ｙｂ３＋）］＝［１９．６０／（１９．６０＋５．６６＋０＋０）］＝０．７７２
であり、これらのうち［ＲＥ２／ＮＷＦ２］＝０．５２２、［Ｎｂ５＋／（Ｎｂ５＋＋Ｔａ５＋）］＝１．００、［ＲＥ２／Ｄ２］＝１．６９５、［Ｌａ３＋／（Ｌａ３＋＋Ｇｄ３＋＋Ｙ３＋＋Ｙｂ３＋）］＝０．７７２であることは、本件発明４において「［ＲＥ２／ＮＷＦ２］が０．３５以上」、「［Ｎｂ５＋／（Ｎｂ５＋＋Ｔａ５＋）］が３／４以上」、「［ＲＥ２／Ｄ２］が０．９０以上」、「［Ｌａ３＋／（Ｌａ３＋＋Ｇｄ３＋＋Ｙ３＋＋Ｙｂ３＋）］が０．８０以下」であることと合致する。
　また、甲２発明の「光学ガラス」の組成がＧｄ３＋：５．６６カチオン％であることは、本件発明４において、「Ｇｄ３＋の含有量が１カチオン％以上であ」ることと合致する。
　更に、甲２発明の「光学ガラス」のアッベ数（νｄ）と屈折率（ｎｄ）が（１）式を満たすことは、前記（２−１）ア（ア）に記載のとおりである。
（イ）前記（ア）によれば、本件発明４と甲２発明とを対比した場合、
・相違点１’：本件発明４の「光学ガラス」は「［ＨＲ２／ＲＥ２］が０．３１以下」である、との発明特定事項を有するのに対して、甲２発明の光学ガラスは［ＨＲ２／ＲＥ２］＝０．３３２である点。
・相違点２’：本件発明４の「光学ガラス」は「［Ｌ２／（ＮＷＦ２＋ＲＥ２）］が１．０５以上」である、との発明特定事項を有するのに対して、甲２発明の光学ガラスは［Ｌ２／（ＮＷＦ２＋ＲＥ２）］＝１．０４９である点。
・相違点３’：本件発明４の「光学ガラス」は、「アッベ数νｄが３９．５以上４５．０以下」、との発明特定事項を有するのに対して、甲２発明の「光学ガラス」は、「アッベ数νｄが３８．７である」点。
で相違し、その余の点で一致する。
イ　判断 
（ア）まず、前記ア（イ）の相違点１’について検討すると、本件特許明細書には以下の記載がある。
「【０２２４】
＜ＨＲ２／ＲＥ２＞
　本実施形態に係る光学ガラスにおいて、ＨＲ２は、高屈折率高分散化成分であるＮｂ５＋、Ｔｉ４＋、Ｗ６＋およびＢｉ３＋の各含有量をカチオン％で表示したときの合計含有量（ＨＲ２＝Ｎｂ５＋＋Ｔｉ４＋＋Ｗ６＋＋Ｂｉ３＋）である。
【０２２５】
　本実施形態に係る光学ガラスにおいて、ＲＥ２に対するＨＲ２の割合：カチオン比［ＨＲ２／ＲＥ２］は０．３３以下である。
【０２２６】
　本実施形態に係る光学ガラスにおいて、カチオン比［ＨＲ２／ＲＥ２］の上限は、好ましくは０．３２であり、さらには０．３１、０．３０、０．２９、０．２８、０．２７、０．２５の順により好ましい。また、カチオン比［ＨＲ２／ＲＥ２］の下限は、好ましくは０．０４であり、さらには０．０８、０．１０、０．１１、０．１３、０．１５、０．１６の順により好ましい。
【０２２７】
　所要の屈折率、アッベ数を実現し、精密プレス成形に好適な光学ガラスを提供する観点から、カチオン比［ＨＲ２／ＲＥ２］は上記範囲であることが好ましい。」
　そして、前記記載によれば、本件発明４においては、所要の屈折率、アッベ数を実現し、精密プレス成形に好適な光学ガラスを提供する観点から、カチオン比［ＨＲ２／ＲＥ２］を好ましくは０．３１以下の範囲とするものである。
（イ）ところが、前記（２−１）イ（イ）に記載したのと同様の理由により、甲２発明において、ＲＥ２に対するＨＲ２の比［ＨＲ２／ＲＥ２］に着目して、［ＨＲ２／ＲＥ２］を０．３１以下の範囲とする動機付けは存在しないし、このことは、甲第３号証の記載事項に左右されるものでもないから、甲２発明において、「光学ガラス」を、「［ＨＲ２／ＲＥ２］が０．３１以下」である、との前記相違点１’に係る本件発明４の発明特定事項を有するものとすることを、甲第２〜３号証に記載された事項に基づいて当業者が容易になし得るものではない。
　したがって、そのほかの相違点について検討するまでもなく、本件発明４を、甲２発明及び甲第２〜３号証に記載された事項に基づいて当業者が容易に発明をすることができたとはいえない。
（２−４）本件発明５について
　本件発明５は、「［ＨＲ２／ＲＥ２］が０．３１以下」である、との発明特定事項を有するから、本件発明５と甲２発明とを対比した場合、いずれの場合であっても、少なくとも前記（２−３）ア（イ）の相違点１’の点で相違する。
　そうすると、前記（２−３）イ（イ）に記載したのと同様の理由により、そのほかの相違点について検討するまでもなく、本件発明５を、甲２発明及び甲第２〜３号証に記載された事項に基づいて当業者が容易に発明をすることができたとはいえない。
（２−５）本件発明７、８について
　本件発明７及び８は、いずれも、本件発明１〜５のいずれかを引用するものであって、本件発明７と甲２’発明とを対比した場合、及び本件発明８と甲２”発明とを対比した場合、いずれの場合であっても、少なくとも、前記（２−１）ア（イ）の相違点１、（２−３）ア（イ）の相違点１’と同じ点で相違する。
　そうすると、前記（２−１）イ（ウ）、（２−３）イ（イ）に記載したのと同様の理由により、そのほかの相違点について検討するまでもなく、本件発明７を、甲２’発明及び甲第２〜３号証に記載された事項に基づいて当業者が容易に発明をすることができたとはいえないし、本件発明８を、甲２”発明及び甲第２〜３号証に記載された事項に基づいて当業者が容易に発明をすることができたともいえない。
（２−６）申立人意見書について
ア　申立人は、本件発明の進歩性について、甲２発明において、失透傾向等を考慮してＮｂ２Ｏ５からＬａ２Ｏ３に１．２％程度置換し、共にＬａ系ガラスにおけるネットワークフォーマーであるＳｉＯ２からＢ２Ｏ３へ１．６％程度置換することは、甲第２号証の記載に基づいて当業者が適宜なし得る設計変更の範囲といえ、そうすることで、令和　３年　１月２８日付け手続補正書による補正前の本件訂正請求により訂正された請求項１〜８に係る発明の発明特定事項を全て満たす蓋然性が高いから、前記請求項１〜８に係る発明は、甲２発明及び甲第２〜３号証に記載された事項に基づいて当業者が容易に発明をすることができたものであるので、前記請求項１〜８に係る発明の特許は、特許法第２９条第２項の規定に違反してされたものである旨を主張している（申立人意見書１２頁１１行〜１９頁１５行）。
イ　そこで、前記アの主張について検討すると、前記（１）（１−１）ア（２ｂ）によれば、甲２発明におけるＳｉＯ２はガラス骨格を構成する成分であり、失透を抑制するとともに耐候性を向上させる効果があり、また、アッベ数を高める効果があるものであり、Ｂ２Ｏ３はガラス骨格を構成する成分であり、アッベ数を最も高める成分でもあるものである。
　そして、このことからみれば、ＳｉＯ２とＢ２Ｏ３は共にガラス骨格を構成し、アッベ数を高める成分である点で共通するが、失透の抑制、耐候性の向上及びアッベ数を高める程度の点で、その効果が異なるものであり、これらは、甲２発明において等しい効果を有する成分として置換できるものではないし、ＳｉＯ２からＢ２Ｏ３へ置換するべき動機付けもみあたらない。
　してみれば、仮に、甲２発明において、失透傾向等を考慮してＮｂ２Ｏ５からＬａ２Ｏ３に１．２％程度置換することが、甲第２号証の記載に基づいて当業者が適宜なし得る設計変更の範囲といえるとしても、更に進んでＳｉＯ２からＢ２Ｏ３へ１．６％程度置換する動機付けがあるとはいえず、そうすることが、甲第２号証の記載に基づいて当業者が適宜なし得る設計変更の範囲であるとはいえないから、本件発明１〜５、７及び８は、甲２発明及び甲第２〜３号証に記載された事項に基づいて当業者が容易に発明をすることができたものとはいえないので、申立人の前記アの主張は採用できない。
（３）小括
　したがって、本件発明１〜５、７、８は甲第２号証に記載された発明及び甲第２〜３号証の記載事項に基づいて当業者が容易に発明をすることができたものとはいえない。
第７　特許異議申立理由についての判断
１　特許法第２９条の２（拡大先願）について
　前記第５の取消理由２は、前記第４の特許異議申立理由１（特許法第２９条の２（拡大先願））と同旨であって、前記取消理由２は理由がないことは前記第６の２に記載のとおりであるから、前記特許異議申立理由１も理由がない。
２　特許法第２９条第２項（進歩性）について
　甲第２号証の実施例Ｎｏ．２に注目した場合、本件発明１〜５、７、８は甲第２号証に記載された発明及び甲第２〜３号証の記載事項に基づいて当業者が容易に発明をすることができたものとはいえないことは、前記第６の３（３）に記載のとおりである。
　そして、甲第２号証及び甲第３号証には、本件発明１〜３、７、８の発明特定事項である「［ＲＥ１／ＮＷＦ１］」、「［ＨＲ１／ＲＥ１］」、「［Ｎｂ２Ｏ５／（Ｎｂ２Ｏ５＋Ｔａ２Ｏ５）］」、「［ＲＥ１／Ｄ１］」、「［Ｌ１／（ＮＷＦ１＋ＲＥ１）］」、「［Ｌａ２Ｏ３／（Ｌａ２Ｏ３＋Ｇｄ２Ｏ３＋Ｙ２Ｏ３＋Ｙｂ２Ｏ３）］」及び本件発明４、５、７、８の発明特定事項である「［ＲＥ２／ＮＷＦ２］」、「［ＨＲ２／ＲＥ２］」、「［Ｎｂ５＋／（Ｎｂ５＋＋Ｔａ５＋）］」、「［ＲＥ２／Ｄ２］、「［Ｌ２／（ＮＷＦ２＋ＲＥ２）］」、「［Ｌａ３＋／（Ｌａ３＋＋Ｇｄ３＋＋Ｙ３＋＋Ｙｂ３＋）］」を調節して、好ましい物性を有する光学ガラスとすることが記載も示唆もされていないのであるから、甲第２号証〜甲第３号証の記載全体をみても、本件発明１〜５、７、８は、甲第２号証に記載された発明及び甲第２〜３号証の記載事項に基づいて当業者が容易に発明をすることができたものとはいえないので、前記第４の特許異議申立理由２も理由がない。
３　特許法第３６条第６項第１号（サポート要件）について
ア　前記第４の特許異議申立理由３は請求項６に係るものであり、請求項６は本件訂正により削除されたため、前記特許異議申立理由３に係る特許異議申立ては対象となる特許が存在しないから、却下されるべきものである。
イ　申立人は、サポート要件について、新たに、令和　３年　１月２８日付け手続補正書による補正前の本件訂正請求により訂正された請求項１〜３に係る発明は、「Ｇｄ２Ｏ３の含有量が１質量％以上」である、との発明特定事項を有し、同請求項４〜６に係る発明は、「Ｇｄ３＋の含有量が１カチオン％以上」である、との発明特定事項を有するが、本件特許明細書の実施例におけるＧｄ２Ｏ３の含有量の下限値は１２．６４質量％、５．７０カチオン％（試料Ｎｏ．９）であり、前記請求項１〜６に係る発明の下限値と大きなかい離があり、Ｇｄ２Ｏ３の含有量を下限値付近にするには、Ｌａ２Ｏ３の含有量が規制されているため、Ｇｄ２Ｏ３からＹ２Ｏ３またはＹｂ２Ｏ３へ多量に置換しなければならないが、Ｙ２Ｏ３は熱的安定性に関与する成分であり、Ｙｂ２Ｏ３は比重増加や近赤外域での吸収に影響し、コストが増大するため上限が規制されており、Ｇｄ２Ｏ３からＹ２Ｏ３またはＹｂ２Ｏ３へ多量に置換した場合に本件発明の課題を満たす組成が存在する蓋然性が高いとまではいえないから、令和　３年　１月２８日付け手続補正書による補正前の本件訂正請求により訂正された請求項１〜８に係る発明の特許は、特許法第３６条第６項第１号に規定する要件を満たしていない特許出願に対してされたものである旨を主張している（申立人意見書１９頁１６行〜２０頁４行）。
ウ　そこで、前記イの新たな主張について検討すると、本件特許明細書には以下（ａ）〜（ｃ）の記載がある。
（ａ）「【０００１】
　本発明は、製造コストが低減され、熔融性および熱的安定性に優れた高屈折率低分散の光学ガラスに関する。また、本発明は、係る光学ガラスからなる光学素子に関する。
…
【０００３】
　一方、光学系の設計において、屈折率が高く、アッベ数も大きい光学ガラスは、色収差を補正し、光学系を高機能化、コンパクト化する上で利用価値が高い。
…
【０００６】
　その反面、
この種のガラスは、熱的安定性を維持しつつガラス転移温度Ｔｇを低下させるため、
多量の酸化タンタルの導入を必要としてきた。しかし、酸化タンタルは希少価値が高く、ガラス原料として安定的な供給を得ることが容易ではない。また、酸化タンタルは価格が極めて高く、ガラスの価格を上昇させる原因になっている。
…
【０００８】
　また、
光学ガラスには熔融性の改善が要求される。ガラスの熔融性を改善することにより、透過率および清澄性に対して好ましい改善効果が期待できる。
…
【００２１】
　以上説明したように、熔融性を改善することにより、ガラスの透過率だけでなく清澄性をも改善できる。また、熔融性が改善されることにより、ガラスの熔融によって消費するエネルギーを低減でき、熔融時間も短縮することができるため、生産コストの低減や、生産性の向上をも期待できる。このように、熔融性を改善することは非常に有益といえる。
…
【発明が解決しようとする課題】
【００２３】
　本発明は、このような実状に鑑みてなされ、
原材料費等の生産コストを低減でき、熔融性および熱的安定性に優れ、また、低温軟化性を有する高屈折率低分散の光学ガラスを提供することを目的とする。
（ｂ）「【００５４】
　本実施形態に係る光学ガラスにおいて、ＲＥ１は、
高屈折率低分散化成分であるＬａ２Ｏ３、Ｇｄ２Ｏ３、Ｙ２Ｏ３、Ｙｂ２Ｏ３
（ｃ）「【０１１４】
　
Ｇｄ２Ｏ３は、前述の働きに加え、ガラスの化学的耐久性を改善する働きも有する。さらに、Ｇｄ２Ｏ３は、ガラス中においてＬａ２Ｏ３と共存することにより、ガラスの熱的安定性を高める働きも有する。
…
【０１１６】
　
Ｙ２Ｏ３は、前述の働きに加え、ガラスの化学的耐久性を改善する働きも有する。さらに、Ｙ２Ｏ３は、ガラス中においてＬａ２Ｏ３と共存することにより、ガラスの熱的安定性を高める働きも有する。
…
【０１１８】
　
Ｙｂ２Ｏ３は、Ｌａ２Ｏ３、Ｇｄ２Ｏ３およびＹ２Ｏ３と同様に、アッベ数を大幅に低下させることなく、屈折率を高める働きを有するガラス成分である。しかし、Ｙｂ２Ｏ３は、Ｌａ２Ｏ３、Ｇｄ２Ｏ３、Ｙ２Ｏ３と比べて分子量が大きいため、ガラスの比重を増大させる。
【０１１９】
　また、
Ｙｂ２Ｏ３は近赤外域に吸収を有する。そのため、Ｙｂ２Ｏ３の含有量が多いガラスは、近赤外域における光吸収が強く、監視カメラ、暗視カメラなどで近赤外域における高い透過率が求められる用途には好ましくない。
エ　前記ウ（ａ）によれば、本件発明は、製造コストが低減され、熔融性および熱的安定性に優れた高屈折率低分散の光学ガラスに関するものであって、熱的安定性を維持しつつガラス転移温度を低下させるために価格が極めて高い酸化タンタルを多量に導入すると、ガラスの価格が上昇する、また、光学ガラスには熔融性の改善が要求される、といった課題（以下、「本件課題」という。）を解決するものであり、比重増加及び近赤外域での吸収を課題とするものではない。
　すると、仮に、Ｇｄ２Ｏ３からＹｂ２Ｏ３へ多量に置換したとき、ガラスの比重を増大させ、また、近赤外域における高い透過率が求められる用途には好ましくないものとなるとしても、そのことにより、本件課題を解決できなくなるものではない。
　また、仮に、Ｇｄ２Ｏ３からＹ２Ｏ３またはＹｂ２Ｏ３へ多量に置換したとしても、そのような置換は酸化タンタルを多量に導入するものではなく、置換後の光学ガラスは、酸化タンタルを多量に導入することでガラスの価格が上昇する、という本件課題を解決できるものである。
　更に、前記ウ（ｂ）、（ｃ）によれば、Ｙ２Ｏ３は、Ｇｄ２Ｏ３と同様に、高屈折率低分散化成分であって、ガラスの化学的耐久性を改善する働きを有し、更に、ガラス中においてＬａ２Ｏ３と共存することにより、ガラスの熱的安定性を高める働きも有するものであり、Ｙｂ２Ｏ３は、Ｇｄ２Ｏ３と同様に、高屈折率低分散化成分であるから、仮に、Ｇｄ２Ｏ３からＹ２Ｏ３またはＹｂ２Ｏ３へ多量に置換したとしても、熔融性および熱的安定性に優れた高屈折率低分散の光学ガラス、という本件発明の特性を損なうものではない。
　これらのことからみれば、本件特許明細書の実施例においてＧｄ２Ｏ３からＹ２Ｏ３またはＹｂ２Ｏ３へ多量に置換した場合であっても、当業者が、高い蓋然性をもって本件課題を解決できると認識できるものであるので、申立人の前記イの主張は採用できない。
オ　したがって、本件特許の特許請求の範囲の記載は、特許法第３６条第６項第１号の規定に適合するというべきである。
第８　むすび
　以上のとおり、取消理由通知に記載した取消理由及び特許異議申立書に記載された特許異議申立理由によっては、請求項１〜５、７及び８に係る特許を取り消すことはできない。
　また、他に請求項１〜５、７及び８に係る特許を取り消すべき理由を発見しない。
　そして、請求項６は訂正により削除されたため、請求項６に係る特許に対する特許異議の申立てについては対象となる特許が存在しないから、特許法第１２０条の８第１項で準用する同法第１３５条の規定により却下する。
　よって、結論のとおり決定する。
【異議決定日】
令和３年３月９日（２０２１．３．９）
【訂正の要旨】
審決（決定）の【理由】欄参照。
（５７）【特許請求の範囲】
　【請求項１】
　ＮＷＦ１に対するＲＥ１の比［ＲＥ１／ＮＷＦ１］が０．３５以上、
　ＲＥ１に対するＨＲ１の比［ＨＲ１／ＲＥ１］が
０．３１以下
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０５以上であり、
　Ｇｄ２Ｏ３の含有量が１質量％以上であり、
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下であり、
　アッベ数νｄが
３９．５
　ｎｄ≧２．２３５−０．０１×νｄ・・・（１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝［２×Ｂ２Ｏ３／Ｍ（Ｂ２Ｏ３）］＋［ＳｉＯ２／Ｍ（ＳｉＯ２）］＋［２×Ａｌ２Ｏ３／Ｍ（Ａｌ２Ｏ３）］
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］であり、上記各ガラス成分の含有量は質量％表示による値である。
　【請求項２】
　ＮＷＦ１に対するＲＥ１の比［ＲＥ１／ＮＷＦ１］が０．３５以上、
　ＲＥ１に対するＨＲ１の比［ＨＲ１／ＲＥ１］が
０．３１以下
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が１．０５以上であり、
　Ｇｄ２Ｏ３の含有量が１質量％以上であり、
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が
０．８０以下
　Ｌ１が０．９５以上であり、
　アッベ数νｄが
３９．５
　ｎｄ≧２．２３５−０．０１×νｄ・・・（１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝［２×Ｂ２Ｏ３／Ｍ（Ｂ２Ｏ３）］＋［ＳｉＯ２／Ｍ（ＳｉＯ２）］＋［２×Ａｌ２Ｏ３／Ｍ（Ａｌ２Ｏ３）］
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］であり、上記各ガラス成分の含有量は質量％表示による値である。
　【請求項３】
　ＮＷＦ１に対するＲＥ１の比［ＲＥ１／ＮＷＦ１］が０．３５以上、
　ＲＥ１に対するＨＲ１の比［ＨＲ１／ＲＥ１］が
０．３１以下
　Ｎｂ２Ｏ５およびＴａ２Ｏ５の含有量の合計に対するＮｂ２Ｏ５の含有量の質量比［Ｎｂ２Ｏ５／（Ｎｂ２Ｏ５＋Ｔａ２Ｏ５）］が２／３以上、
　Ｄ１に対するＲＥ１の比［ＲＥ１／Ｄ１］が０．９０以上、
　ＮＷＦ１およびＲＥ１の合計量に対するＬ１の比［Ｌ１／（ＮＷＦ１＋ＲＥ１）］が
１．０８以上
　Ｇｄ２Ｏ３の含有量が１質量％以上であり、
　Ｌａ２Ｏ３、Ｇｄ２Ｏ３、Ｙ２Ｏ３およびＹｂ２Ｏ３の合計含有量［Ｌａ２Ｏ３＋Ｇｄ２Ｏ３＋Ｙ２Ｏ３＋Ｙｂ２Ｏ３］に対するＬａ２Ｏ３の含有量の質量比［Ｌａ２Ｏ３／（Ｌａ２Ｏ３＋Ｇｄ２Ｏ３＋Ｙ２Ｏ３＋Ｙｂ２Ｏ３）］が０．８０以下であり、
　Ｌ１が
０．９５以上
　アッベ数νｄが
３９．５
　ｎｄ≧２．２３５−０．０１×νｄ・・・（１）
　但し、
Ｍ（Ｂ２Ｏ３）、Ｍ（ＳｉＯ２）、Ｍ（Ａｌ２Ｏ３）、Ｍ（Ｌａ２Ｏ３）、Ｍ（Ｇｄ２Ｏ３）、Ｍ（Ｙ２Ｏ３）、Ｍ（Ｙｂ２Ｏ３）、Ｍ（ＬａＦ３）、Ｍ（ＧｄＦ３）、Ｍ（ＹＦ３）、Ｍ（ＹｂＦ３）、Ｍ（ＺｎＯ）、Ｍ（Ｌｉ２Ｏ）、Ｍ（Ｎａ２Ｏ）、Ｍ（Ｋ２Ｏ）、Ｍ（ＺｒＯ２）、Ｍ（Ｎｂ２Ｏ５）、Ｍ（ＴｉＯ２）、Ｍ（ＷＯ３）、Ｍ（Ｔａ２Ｏ５）、Ｍ（Ｂｉ２Ｏ３）、Ｍ（ＭｇＯ）、Ｍ（ＣａＯ）、Ｍ（ＳｒＯ）、Ｍ（ＢａＯ）を、それぞれ、Ｂ２Ｏ３、ＳｉＯ２、Ａｌ２Ｏ３、Ｌａ２Ｏ３、Ｇｄ２Ｏ３、Ｙ２Ｏ３、Ｙｂ２Ｏ３、ＬａＦ３、ＧｄＦ３、ＹＦ３、ＹｂＦ３、ＺｎＯ、Ｌｉ２Ｏ、Ｎａ２Ｏ、Ｋ２Ｏ、ＺｒＯ２、Ｎｂ２Ｏ５、ＴｉＯ２、ＷＯ３、Ｔａ２Ｏ５、Ｂｉ２Ｏ３、ＭｇＯ、ＣａＯ、ＳｒＯ、ＢａＯの分子量としたとき、
ＮＷＦ１＝［２×Ｂ２Ｏ３／Ｍ（Ｂ２Ｏ３）］＋［ＳｉＯ２／Ｍ（ＳｉＯ２）］＋［２×Ａｌ２Ｏ３／Ｍ（Ａｌ２Ｏ３）］
ＲＥ１＝［２×Ｌａ２Ｏ３／Ｍ（Ｌａ２Ｏ３）］＋［２×Ｇｄ２Ｏ３／Ｍ（Ｇｄ２Ｏ３）］＋［２×Ｙ２Ｏ３／Ｍ（Ｙ２Ｏ３）］＋［２×Ｙｂ２Ｏ３／Ｍ（Ｙｂ２Ｏ３）］）＋［ＬａＦ３／Ｍ（ＬａＦ３）］＋［ＧｄＦ３／Ｍ（ＧｄＦ３）］＋［ＹＦ３／Ｍ（ＹＦ３）］＋［ＹｂＦ３／Ｍ（ＹｂＦ３）］
ＨＲ１＝［２×Ｎｂ２Ｏ５／Ｍ（Ｎｂ２Ｏ５）］＋［ＴｉＯ２／Ｍ（ＴｉＯ２）］＋［ＷＯ３／Ｍ（ＷＯ３）］＋［２×Ｂｉ２Ｏ３／Ｍ（Ｂｉ２Ｏ３）］
Ｄ１＝｛［２×Ｌｉ２Ｏ／Ｍ（Ｌｉ２Ｏ）］＋［２×Ｎａ２Ｏ／Ｍ（Ｎａ２Ｏ）］＋［２×Ｋ２Ｏ／Ｍ（Ｋ２Ｏ）］｝×３＋［ＺｎＯ／Ｍ（ＺｎＯ）］
Ｌ１＝［２０×Ｌｉ２Ｏ／Ｍ（Ｌｉ２Ｏ）］＋［１６×Ｎａ２Ｏ／Ｍ（Ｎａ２Ｏ）］＋［８×Ｋ２Ｏ）／Ｍ（Ｋ２Ｏ）］＋［４×ＺｎＯ／Ｍ（ＺｎＯ）］＋［ＭｇＯ／Ｍ（ＭｇＯ）］＋［２×ＣａＯ／Ｍ（ＣａＯ）］＋［２×ＳｒＯ／Ｍ（ＳｒＯ）］＋［２×ＢａＯ／Ｍ（ＢａＯ）］＋［２×Ｂ２Ｏ３／Ｍ（Ｂ２Ｏ３）］＋［２×Ｎｂ２Ｏ５／Ｍ（Ｎｂ２Ｏ５）］＋［ＴｉＯ２／Ｍ（ＴｉＯ２）］＋［４×ＷＯ３／Ｍ（ＷＯ３）］＋［８×Ｂｉ２Ｏ３／Ｍ（Ｂｉ２Ｏ３）］＋［２×Ｔａ２Ｏ５）／Ｍ（Ｔａ２Ｏ５）］−［２×ＳｉＯ２／Ｍ（ＳｉＯ２）］−［２×Ａｌ２Ｏ３／Ｍ（Ａｌ２Ｏ３）］−［２×ＺｒＯ２／Ｍ（ＺｒＯ２）］−［２×Ｌａ２Ｏ３／Ｍ（Ｌａ２Ｏ３）］−［２×Ｇｄ２Ｏ３／Ｍ（Ｇｄ２Ｏ３）］−［２×Ｙ２Ｏ３／Ｍ（Ｙ２Ｏ３）］−［２×Ｙｂ２Ｏ３／Ｍ（Ｙｂ２Ｏ３）］−［ＬａＦ３／Ｍ（ＬａＦ３）］−［ＧｄＦ３／Ｍ（ＧｄＦ３）］−［ＹＦ３／Ｍ（ＹＦ３）］−［ＹｂＦ３／Ｍ（ＹｂＦ３）］であり、上記各ガラス成分の含有量は質量％表示による値である。
　【請求項４】
　ＮＷＦ２に対するＲＥ２の比［ＲＥ２／ＮＷＦ２］が０．３５以上、
　ＲＥ２に対するＨＲ２の比［ＨＲ２／ＲＥ２］が
０．３１以下
　Ｎｂ５＋およびＴａ５＋の含有量の合計に対するＮｂ５＋の含有量のカチオン比［Ｎｂ５＋／（Ｎｂ５＋＋Ｔａ５＋）］が３／４以上、
　Ｄ２に対するＲＥ２の比［ＲＥ２／Ｄ２］が０．９０以上、
　ＮＷＦ２およびＲＥ２の合計に対するＬ２の比［Ｌ２／（ＮＷＦ２＋ＲＥ２）］が１．０５以上、
　Ｇｄ３＋の含有量が１カチオン％以上であり、
　Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が０．８０以下
　アッベ数νｄが
３９．５
　ｎｄ≧２．２３５−０．０１×νｄ・・・（１）
　但し、
ＮＷＦ２は、Ｂ３＋、Ｓｉ４＋およびＡｌ３＋の合計含有量、
ＲＥ２は、Ｌａ３＋、Ｇｄ３＋、Ｙ３＋およびＹｂ３＋の合計含有量、
ＨＲ２は、Ｎｂ５＋、Ｔｉ４＋、Ｗ６＋およびＢｉ３＋の合計含有量、
Ｄ２＝（Ｌｉ＋＋Ｎａ＋＋Ｋ＋）×６＋Ｚｎ２＋、
Ｌ２＝（１０×Ｌｉ＋）＋（８×Ｎａ＋）＋（４×Ｋ＋）＋（４×Ｚｎ＋）＋Ｍｇ２＋＋（２×Ｃａ２＋）＋（２×Ｓｒ２＋）＋（２×Ｂａ２＋）＋Ｂ３＋＋Ｎｂ５＋＋Ｔｉ４＋＋４×Ｗ６＋＋（４×Ｂｉ３＋）＋Ｔａ５＋−（２×Ｓｉ４＋）−Ａｌ３＋−（２×Ｚｒ４＋）−Ｌａ３＋−Ｇｄ３＋−Ｙ３＋−Ｙｂ３＋、
であり、上記各ガラス成分の含有量はカチオン％表示による値である。
　【請求項５】
　ＮＷＦ２に対するＲＥ２の比［ＲＥ２／ＮＷＦ２］が０．３５以上、
　ＲＥ２に対するＨＲ２の比［ＨＲ２／ＲＥ２］が
０．３１以下
　Ｎｂ５＋およびＴａ５＋の含有量の合計に対するＮｂ５＋の含有量のカチオン比［Ｎｂ５＋／（Ｎｂ５＋＋Ｔａ５＋）］が３／４以上、
　Ｄ２に対するＲＥ２の比［ＲＥ２／Ｄ２］が０．９０以上、
　ＮＷＦ２およびＲＥ２の合計に対するＬ２の比［Ｌ２／（ＮＷＦ２＋ＲＥ２）］が１．０５以上、
　Ｇｄ３＋の含有量が１カチオン％以上であり、
　Ｌａ３＋、Ｇｄ３＋、Ｙ３＋およびＹｂ３＋の合計含有量［Ｌａ３＋＋Ｇｄ３＋＋Ｙ３＋＋Ｙｂ３＋］に対するＬａ３＋の含有量のカチオン比［Ｌａ３＋／（Ｌａ３＋＋Ｇｄ３＋＋Ｙ３＋＋Ｙｂ３＋）］が
０．８０以下
　Ｌ２が８２．１２以上であり、
　アッベ数νｄが
３９．５
　ｎｄ≧２．２３５−０．０１×νｄ・・・（１）
　但し、
ＮＷＦ２は、Ｂ３＋、Ｓｉ４＋およびＡｌ３＋の合計含有量、
ＲＥ２は、Ｌａ３＋、Ｇｄ３＋、Ｙ３＋およびＹｂ３＋の合計含有量、
ＨＲ２は、Ｎｂ５＋、Ｔｉ４＋、Ｗ６＋およびＢｉ３＋の合計含有量、
Ｄ２＝（Ｌｉ＋＋Ｎａ＋＋Ｋ＋）×６＋Ｚｎ２＋、
Ｌ２＝（１０×Ｌｉ＋）＋（８×Ｎａ＋）＋（４×Ｋ＋）＋（４×Ｚｎ＋）＋Ｍｇ２＋＋（２×Ｃａ２＋）＋（２×Ｓｒ２＋）＋（２×Ｂａ２＋）＋Ｂ３＋＋Ｎｂ５＋＋Ｔｉ４＋＋４×Ｗ６＋＋（４×Ｂｉ３＋）＋Ｔａ５＋−（２×Ｓｉ４＋）−Ａｌ３＋−（２×Ｚｒ４＋）−Ｌａ３＋−Ｇｄ３＋−Ｙ３＋−Ｙｂ３＋、
であり、上記各ガラス成分の含有量はカチオン％表示による値である。
　【請求項６】
（削除）
　【請求項７】
　請求項１〜
５
　【請求項８】
　請求項１〜
５